(57)【要約】【課題】マイクロ波を照射して多孔質材料を乾燥させる場合に、所定範囲の含水率の金属補強多孔質パネルを容易に製造する。【解決手段】金属補強多孔質パネルの製造方法は、マイクロ波の照射前の多孔質材料の含水率を測定する測定工程（ステップＳ１０１）と、マイクロ波を照射して多孔質材料を加熱した場合の多孔質材料の含水率と加熱時間との関係を示す予め設定された対応情報、及び、測定工程で測定された含水率に基づいて多孔質材料の加熱時間を決定する決定工程（ステップＳ１０２）と、決定工程で決定された加熱時間に基づいてマイクロ波を照射して多孔質材料を加熱する加熱工程（ステップＳ１０３）と、を含む。【選択図】図５
2015168098.tif 000002
【特許請求の範囲】
【請求項１】
金属で補強されたパネル状の多孔質材料にマイクロ波を照射して乾燥させることにより金属補強多孔質パネルを製造する金属補強多孔質パネルの製造方法であって、
マイクロ波の照射前の前記多孔質材料の含水率を測定する測定工程と、
前記多孔質材料の加熱時間を決定する決定工程と、
前記決定工程で決定された前記加熱時間に基づいてマイクロ波を照射して前記多孔質材料を加熱する加熱工程と、を含み、
前記決定工程では、マイクロ波を照射して前記多孔質材料を加熱する場合の前記多孔質材料の含水率と加熱時間との関係を示す予め設定された対応情報と、前記測定工程で測定された含水率とに基づいて前記加熱時間を決定する、金属補強多孔質パネルの製造方法。
【請求項２】
前記対応情報には、加熱時間に対する含水率の減少勾配が１分あたり０．２％以上９．０％以下となる部分が含まれている、請求項１に記載の金属補強多孔質パネルの製造方法。
【請求項３】
前記対応情報は線図によって表される、請求項１又は２に記載の金属補強多孔質パネルの製造方法。
【請求項４】
前記決定工程では、マイクロ波の照射前の前記多孔質材料の含水率とマイクロ波の照射後の前記金属補強多孔質パネルの含水率との差が１０％以上５０％以下となるように加熱時間を決定する、請求項１から３のいずれか一項に記載の金属補強多孔質パネルの製造方法。
【請求項５】
前記決定工程では、前記金属補強多孔質パネルの含水率の下限が１０％以上２０％以下となるように加熱時間を決定する、請求項１から４のいずれか一項に記載の金属補強多孔質パネルの製造方法。
【発明の詳細な説明】
【技術分野】
【０００１】
本発明は、金属補強多孔質パネルの製造方法に関する。
【背景技術】
【０００２】
例えば建築物の壁、屋根及び床等に使用されるＡＬＣ（軽量気泡コンクリート）パネル（金属補強多孔質パネル）がある。このＡＬＣパネルを製造する場合、まず、ＡＬＣモルタルを鉄筋補強材が配置された型枠内に注入して発泡させ、半硬化状態となったところで型を取り外して半硬化状のブロック体を得る。そして、半硬化状のブロック体をカッター等によってパネル状に切断してパネル体を得る。得られたパネル体にオートクレーブ養生を行って乾燥処理前のＡＬＣパネルを得る。その後、乾燥処理を行ってＡＬＣパネルが形成される。
【０００３】
例えば、特許文献１には、ＡＬＣパネルの乾燥処理として、自然乾燥させることが記載されている。また、特許文献１には、熱風ヒーター、遠赤外線又はマイクロ波加熱等によりＡＬＣパネルを強制的に乾燥させることが記載されている。特許文献２には、表面を塗装に適した状態にすることを目的としているものの、補強網入りのＡＬＣパネルにマイクロ波を照射することについて記載されている。
【先行技術文献】
【特許文献】
【０００４】
【特許文献１】特開２００４−２４９６４８号公報
【特許文献２】特開平７−５２１３９号公報
【発明の概要】
【発明が解決しようとする課題】
【０００５】
ここで、ＡＬＣパネルには、品質等の観点から乾燥処理後の含水率を所定範囲内にすることが求められている。マイクロ波を用いて乾燥させる場合には、自然乾燥の場合に比べて乾燥に要する時間を短縮することができるが、ＡＬＣパネルの含水率が所定範囲内となるように加熱することは困難であった。
【０００６】
そこで、本発明の一側面は、マイクロ波を照射してパネル状の多孔質材料を乾燥させる場合に、所定範囲の含水率の金属補強多孔質パネルを容易に製造することができる金属補強多孔質パネルの製造方法を提供することを目的とする。
【課題を解決するための手段】
【０００７】
本発明の一側面は、金属で補強されたパネル状の多孔質材料にマイクロ波を照射して乾燥させることにより金属補強多孔質パネルを製造する金属補強多孔質パネルの製造方法であって、マイクロ波の照射前の多孔質材料の含水率を測定する測定工程と、多孔質材料の加熱時間を決定する決定工程と、決定工程で決定された加熱時間に基づいてマイクロ波を照射して多孔質材料を加熱する加熱工程と、を含み、決定工程では、マイクロ波を照射して多孔質材料を加熱する場合の多孔質材料の含水率と加熱時間との関係を示す予め設定された対応情報と、測定工程で測定された含水率とに基づいて加熱時間を決定する。
【０００８】
この金属補強多孔質パネルの製造方法では、予め設定された対応情報と測定工程で測定された含水率とに基づいて多孔質材料の加熱時間が決定される。このように、対応情報を用いることにより、所定の含水率に対応する加熱時間を容易に決定することができる。また、決定された加熱時間に基づいて多孔質材料を加熱して乾燥させることにより、所定の含水率の金属補強多孔質パネルを容易に製造することができる。
【０００９】
対応情報には、加熱時間に対する含水率の減少勾配が１分あたり０．２％以上９．０％以下となる部分が含まれていてもよい。減少勾配が１分あたり０．２％以上の場合には、金属補強多孔質パネルの生産性が良く、工業生産に適合し易い。また、減少勾配が１分あたり９．０％以下の場合には、多孔質材料を加熱する際の温度を均一に管理し易い。このため、加熱時間に対する含水率の減少勾配が１分あたり０．２％以上９．０％以下の部分を含む対応情報を用いて加熱時間を決定することで、金属補強多孔質パネルの生産効率を向上させることができる。
【００１０】
対応情報は線図によって表されていてもよい。この場合には、線図を用いることで、所定の含水率に対応する加熱時間を容易に決定することができる。
【００１１】
決定工程では、マイクロ波の照射前の多孔質材料の含水率とマイクロ波の照射後の金属補強多孔質パネルの含水率との差が１０％以上５０％以下となるように加熱時間を決定してもよい。含水率の差が１０％以上となるように加熱時間をすることで、加熱時間が短いために多孔質材料を安定して加熱することができないことを防止できる。また、含水率の差が５０％以下となるように加熱時間を決定することで、金属補強多孔質パネルの含水率が過度に低下することを防止できる。
【００１２】
決定工程では、金属補強多孔質パネルの含水率の下限が１０％以上２０％以下となるように加熱時間を決定してもよい。この場合には、金属補強多孔質パネルの含水率が過度に低下することなく、安定した品質の金属補強多孔質パネルを製造することができる。
【発明の効果】
【００１３】
本発明の一側面によれば、マイクロ波を照射してパネル状の多孔質材料を乾燥させる場合に、所定範囲の含水率の金属補強多孔質パネルを容易に製造することができる。
【図面の簡単な説明】
【００１４】
【図１】一実施形態に係るＡＬＣパネルを示す斜視図である。
【図２】照射装置の概略構成を示す模式図である。
【図３】含水率と加熱時間との関係を示す線図である。
【図４】含水率の異なる複数のＡＬＣパネルの線図である。
【図５】乾燥処理の処理工程を示すフローチャートである。
【発明を実施するための形態】
【００１５】
以下、本発明の一実施形態について図面を参照しながら説明する。なお、図面の説明において同一の要素には同一の符号を付し、重複する説明を省略する。
【００１６】
図１に示すように、ＡＬＣパネル（金属補強多孔質パネル）１は、矩形のパネル状に形成されている。ＡＬＣパネル１は、無機発泡体で構成されたパネル本体２と、パネル本体２に埋設された鉄筋補強材（金属）３とを備えている。鉄筋補強材３を埋設することによりパネル本体２が補強される。鉄筋補強材３以外にも、例えば、パネル本体２内にラス網（金属）を埋設してもよい。ＡＬＣパネル１は、例えば建築物の壁、屋根及び床等として用いられる。
【００１７】
ＡＬＣパネル１を製造する場合、まず、鉄筋補強材３が配置された型枠内にＡＬＣモルタルを注入して発泡させ、半硬化状態となったところで型を取り外して半硬化状のブロック体を得る。そして、半硬化状のブロック体をカッター等によってパネル状に切断してパネル体を得る。得られたパネル体にオートクレーブ養生を行うことで、ＡＬＣが硬化してＡＬＣパネル１（マイクロ波の照射前の多孔質材料）が得られる。オートクレーブ養生が行われた後のＡＬＣパネル１には、水分が多く含まれている。このため、オートクレーブ養生後のＡＬＣパネル１に対して乾燥処理を施すことで、ＡＬＣパネル１が完成する。
【００１８】
本実施形態では、乾燥処理として、マイクロ波を照射してＡＬＣパネル１を加熱し、ＡＬＣパネル１に含まれる水分を外部に放出させることによって乾燥させる。以下、乾燥処理について説明する。
【００１９】
図２に示すように、ＡＬＣパネル１に対して乾燥処理を行う乾燥装置１０は、搬送装置１１と、含水率測定器１２と、照射装置１３とを含んで構成されている。搬送装置１１は、オートクレーブ養生が行われたＡＬＣパネル１を搬送し、含水率測定器１２及び照射装置１３を通過させる。
【００２０】
含水率測定器１２は、ＡＬＣパネル１の含水率を測定する。含水率測定器１２として、ＡＬＣパネル１の重量を測定することによって含水率を測定する測定器を用いることができる。例えば、ＡＬＣパネル１の大きさは予め定められているため、ＡＬＣパネル１のパネル本体２の比重と、ＡＬＣパネル１内の鉄筋補強材３の重量とよりＡＬＣパネル１の乾燥重量を求めることができる。そして、水分を含んだ状態のＡＬＣパネル１の重量を含水率測定器１２によって測定し、測定した結果と乾燥重量とに基づいて、ＡＬＣパネル１の含水率（重量含水率）を算出することができる。或は、含水率測定器１２として、ＡＬＣパネル１の含水率を直接測定する測定器を用いてもよい。なお、含水率測定器１２は、照射装置１３と同じライン上になくてもよい。
【００２１】
照射装置１３は、複数の照射部１３ａを備えている。また、照射装置１３は、送風装置や排気装置を備えていることが、効率的な乾燥の観点から好ましい。照射部１３ａからは、マイクロ波が照射される。搬送装置１１によって搬送されるＡＬＣパネル１は、照射装置１３の筐体１３ｂ内を通っている間、照射部１３ａから照射されたマイクロ波を受ける。ＡＬＣパネル１は、マイクロ波が照射されることによって加熱される。このように、ＡＬＣパネル１が加熱される時間は、ＡＬＣパネル１が照射装置１３を通過している間の時間となる。
【００２２】
ＡＬＣパネル１が加熱される時間は、搬送装置１１の搬送速度を変更する等によって調節することができる。ＡＬＣパネル１の加熱量は、照射部１３ａから照射するマイクロ波の出力を変更する等によって調節することができる。
【００２３】
ＡＬＣパネル１にマイクロ波が照射されることによって、ＡＬＣパネル１が内部から加熱され、内部の水分が外部に押し出されてＡＬＣパネル１が乾燥する。マイクロ波によってＡＬＣパネル１を乾燥させた後、温風を吹き付けることによってＡＬＣパネル１を更に乾燥させてもよい。
【００２４】
ここで、搬送装置１１は、決定部１１ａと、駆動部１１ｂとを含んで構成されている。決定部１１ａは、含水率測定器１２によって測定されたＡＬＣパネル１の含水率に基づいて、ＡＬＣパネル１の加熱時間を決定する。この加熱時間の決定は、例えば、ＡＬＣパネル１を製造する際のロット毎に行うなど、適宜のタイミングで行う。
【００２５】
より詳細には、決定部１１ａは、予め記憶している対応情報と、測定された含水率とに基づいて加熱時間を算出する。対応情報は、乾燥処理前のＡＬＣパネル１にマイクロ波を照射して加熱した場合の含水率と加熱時間との関係を示している。この対応情報は、実験等により予め設定されている。
【００２６】
ここで、対応情報を設定する場合について説明する。図３において実線で示すように、対応情報は、縦軸を含水率（重量含水率）、横軸を加熱時間としたマップ上に記載された線図Ａで表すことができる。本実施形態において決定部１１ａは、対応情報を線図として記憶している。対応情報は、照射装置１３によって照射されるマイクロ波の出力を予め定められた値に設定し、加熱時間（すなわち、搬送装置１１におけるＡＬＣパネル１の搬送速度）を変化させた場合における、加熱時間毎の含水率を示している。図３に示す対応情報の線図Ａは、含水率が５０％のＡＬＣパネル１を加熱した場合における含水率の変化を示している。
【００２７】
ここで、本願発明者は、マイクロ波を用いてＡＬＣパネル１を加熱した場合における含水率の変化について、特徴的な現象を発見した。以下に、マイクロ波によってＡＬＣパネル１を加熱した場合のＡＬＣパネル１の含水率及び温度の変化について説明する。マイクロ波を照射した場合のＡＬＣパネル１の温度の変化を示す線図Ｂを、図３において破線で示す。
【００２８】
図３に示すように、マイクロ波をＡＬＣパネル１に照射すると、線図Ｂに示すようにＡＬＣパネル１の温度が徐々に上昇する（時間：０分から２０分までの間）。この時、線図Ａに示すように、ＡＬＣパネル１の含水率は、温度が上昇するにしたがって含水率が大きく低下する（温度上昇に伴って減少勾配が大きくなる）。
【００２９】
線図Ｂに示すように、ＡＬＣパネル１の温度が１００度付近まで上昇すると（時間：２０分）、しばらくの間（時間：２０分から７０分の間）、ＡＬＣパネル１の温度上昇が停止する。これは、ＡＬＣパネル１内の水分が沸騰状態となり、ＡＬＣパネル１から水分と共に熱が逃げるためと考えられる。このＡＬＣパネル１の温度上昇が停止している間は、ＡＬＣパネル１内の水分の沸騰状態が維持されているため、ＡＬＣパネル１内の水分が外部に押し出される圧力が略一定となる。
【００３０】
ＡＬＣパネル１内の水分が外部に押し出される圧力が一定となるため、線図Ａで示すように、含水率の減少勾配も略一定となる。線図Ａのうち、減少勾配が略一定の部分を直線部Ａａという。直線部Ａａにおける減少勾配（加熱時間に対する含水率の減少勾配）は、ＡＬＣパネル１に照射するマイクロ波の出力等によって変化する。マイクロ波の照射を強くすると、ＡＬＣパネル１内の水分が早く無くなるため、直線部Ａａの減少勾配は大きくなる（減少勾配が急になる）。本実施形態では、直線部Ａａの減少勾配が１分あたり０．２％以上９．０％以下となるようにマイクロ波の出力等を設定する。より好ましくは、直線部Ａａの減少勾配を、１分あたり０．５％以上２．０％以下としてもよい。
【００３１】
なお、実際の製造過程においてＡＬＣパネル１を加熱する際の照射部１３ａから照射されるマイクロ波の出力は、線図を設定する際に用いたマイクロ波の出力と一致させておく。
【００３２】
加熱によりＡＬＣパネル１内の水分が減少すると（時間：７０分以降）、ＡＬＣパネル１の温度は再び上昇を始める。このように、予め実験等により、ＡＬＣパネル１にマイクロ波を照射した場合における加熱時間と含水率との関係を示す線図Ａを求める。上述したように、線図Ａには、減少勾配が略一定となる直線部Ａａが含まれている。
【００３３】
この線図Ａを用いることにより、含水率が５０％のＡＬＣパネル１に対してマイクロ波を照射した場合、何分間マイクロ波を照射すると含水率がいくらの値になるかを把握することができる。すなわち、含水率が５０％のＡＬＣパネル１にマイクロ波を照射して所定の含水率となるまでＡＬＣパネル１を乾燥させるためには、マイクロ波による加熱が何分必要であるかを把握することができる。
【００３４】
図３では、加熱前のＡＬＣパネル１の含水率が５０％の場合の線図Ａを示したが、図４に示すように、決定部１１ａは、加熱前のＡＬＣパネル１の含水率が様々な場合の線図を予め複数記憶している。なお、決定部１１ａは、複数の線図を記憶するのではなく、例えば図３に示す一つの線図Ａに補正を加えることによって加熱前の含水率が様々な場合の線図を算出してもよい。加熱前の含水率が様々な場合の線図を用いることにより、加熱前のＡＬＣパネル１の含水率がどのような場合であっても、所定の含水率となるまで乾燥させるために必要な加熱時間を求めることができる。
【００３５】
加熱時間を決定する場合、決定部１１ａは、複数記憶している線図から、含水率測定器１２によって測定された加熱前のＡＬＣパネル１の含水率に対応する線図を選択する。そして、予め設定された含水率となるまでＡＬＣパネル１を乾燥させるために必要な加熱時間を線図に基づいて決定する。加熱時間を決定する際の予め設定された含水率とは、オペレータによって予め設定されている。
【００３６】
加熱時間を決定する際の条件として、決定部１１ａは、マイクロ波の照射前のＡＬＣパネル１の含水率と照射後のＡＬＣパネル１の含水率との差が１０％以上５０％以下となるように加熱時間を決定する。より好ましくは、含水率の差が１０％以上３０％以下となるように加熱時間を決定してもよい。
【００３７】
更に、加熱時間を決定する際の条件として、決定部１１ａは、マイクロ波の照射後のＡＬＣパネル１の含水率の下限が１０％以上２０％以下となるように加熱時間を決定する。より好ましくは、金属補強多孔質パネルの含水率の下限が１０％以上１５％以下となるように加熱時間を決定してもよい。
【００３８】
次に、決定部１１ａは、決定した加熱時間に基づいて、ＡＬＣパネル１の搬送速度を決定する。例えば、照射装置１３のライン長さは予め設定されているため、決定部１１ａは、照射装置１３のライン長さを決定された加熱時間で除算することにより、搬送速度を求めることができる。
【００３９】
決定部１１ａは、一例として、ＣＰＵ（Central  Processing  Unit）、ＲＯＭ（Read  Only  Memory）、ＲＡＭ（Random  Access  Memory）を含むコンピュータによって構成されている。
【００４０】
駆動部１１ｂは、ＡＬＣパネル１を搬送するモータ等の駆動源である。駆動部１１ｂは、ＡＬＣパネル１が載置されたローラ又はベルト等を駆動することによってＡＬＣパネル１を搬送する。駆動部１１ｂは、決定部１１ａによって決定された搬送速度に基づいてＡＬＣパネル１を搬送する。これにより、決定部１１ａによって決定された加熱時間の間、照射部１３ａからＡＬＣパネル１に対してマイクロ波が照射される。従って、照射装置１３を通過した加熱後のＡＬＣパネル１の含水率を、所定の含水率にすることができる。
【００４１】
次に、乾燥装置１０において行われる乾燥処理（金属補強多孔質パネルの製造方法）の流れについて図５を用いて説明する。搬送装置１１は、オートクレーブ養生が終了したＡＬＣパネル１を照射装置１３に向けて搬送する。含水率測定器１２は、照射装置１３にＡＬＣパネル１が搬入される前に、ＡＬＣパネル１の含水率を測定する（ステップＳ１０１：測定工程）。
【００４２】
ここで、ＡＬＣパネル１の含水率の測定は、ＡＬＣパネル１を乾燥させるためにマイクロ波が照射される工程の前に行われていればよい。例えば、マイクロ波を照射してＡＬＣパネル１を乾燥させる前に、前処理としてマイクロ波をＡＬＣパネル１に照射する場合が考えられる。この場合、前処理としてマイクロ波を照射した後であって乾燥のためにマイクロ波を照射する前に、ＡＬＣパネル１の含水率を測定する。すなわち、ＡＬＣパネル１の含水率の測定は、ＡＬＣパネル１に対して初めてマイクロ波が照射される直前に行うことに限定されず、ＡＬＣパネル１に対して複数回マイクロ波が照射される場合、乾燥のためにマイクロ波が照射される直前に行う。
【００４３】
決定部１１ａは、含水率測定器１２で測定された含水率に基づいて線図を選択し、所定の含水率とするために必要な加熱時間を決定する。決定部１１ａは、加熱時間から、搬送装置１１によってＡＬＣパネル１を搬送する際の搬送速度を決定する（ステップＳ１０２：決定工程）。
【００４４】
駆動部１１ｂは、決定部１１ａによって決定された搬送速度でＡＬＣパネル１を搬送する。これにより、照射装置１３の照射部１３ａから照射されたマイクロ波によってＡＬＣパネル１が加熱される（ステップＳ１０３：加熱工程）。
【００４５】
本実施形態は以上のように構成され、決定部１１ａは、予め設定された線図と、含水率測定器１２で測定された含水率と基づいてＡＬＣパネル１の加熱時間を決定する。このように、含水率と加熱時間との関係を示す線図を用いることにより、所定の含水率に対応する加熱時間を容易に決定することができる。また、決定された加熱時間に基づいてＡＬＣパネル１を加熱して乾燥させることにより、所定の含水率のＡＬＣパネル１を容易に製造することができる。
【００４６】
加熱後のＡＬＣパネル１の含水率を何度も測定することなく、所定の含水率のＡＬＣパネル１を製造することができるので、測定作業が少なくなりＡＬＣパネル１の製造効率が向上する。
【００４７】
含水率と加熱時間との関係を示す線図には、加熱時間に対する含水率の減少勾配が１分あたり０．２％以上９．０％以下となる部分（図３の直線部Ａａ）が含まれている。直線部Ａａの減少勾配が１分あたり０．２％以上の場合には、ＡＬＣパネル１の生産性が良く、工業生産に適合し易い。また、直線部Ａａの減少勾配が１分あたり９．０％以下の場合には、ＡＬＣパネル１を加熱する際の温度を均一に管理し易い。このため、加熱時間に対する含水率の減少勾配が１分あたり０．２％以上９．０％以下の部分を含む線図を用いて加熱時間を決定することで、ＡＬＣパネル１の生産効率を向上させることができる。
【００４８】
より好ましくは、加熱時間に対する含水率の減少勾配が１分あたり０．５％以上２．０％以下であってもよい。この場合には、金属補強多孔質パネルの生産効率をさらに向上させることができる。
【００４９】
含水率と加熱時間との関係を示す対応情報として、図３等に示す線図を用いることにより、所定の含水率に対応する加熱時間を容易に決定することができる。
【００５０】
決定部１１ａは、マイクロ波の照射前のＡＬＣパネル１の含水率と照射後のＡＬＣパネル１の含水率との差が１０％以上５０％以下となるように加熱時間を決定する。含水率の差が１０％以上となるように加熱時間をすることで、加熱時間が短いためにＡＬＣパネル１を安定して加熱することができないことを防止できる。また、含水率の差が５０％以下となるように加熱時間を決定することで、ＡＬＣパネル１の含水率が過度に低下することを防止できる。
【００５１】
より好ましくは、マイクロ波の照射前の多孔質材料の含水率とマイクロ波の照射後の金属補強多孔質パネルの含水率との差が１０％以上３０％以下となるように加熱時間を決定してもよい。この場合には、金属補強多孔質パネルの含水率が過度に低下することをより一層防止できる。
【００５２】
決定部１１ａは、ＡＬＣパネル１の含水率の下限が１０％以上２０％以下となるように加熱時間を決定する。この場合には、ＡＬＣパネル１の含水率が過度に低下することなく、安定した品質のＡＬＣパネル１を製造することができる。
【００５３】
より好ましくは、金属補強多孔質パネルの含水率の下限が１０％以上１５％以下となるように加熱時間を決定してもよい。この場合には、金属補強多孔質パネルの含水率が過度に低下することをより一層防止でき、より一層安定した品質の金属補強多孔質パネルを製造することができる。
【００５４】
以上、本発明の一実施形態について説明したが、本発明は、上記実施形態に限定されるものではない。例えば、対応情報を線図で表した場合を例に説明したが、含水率と加熱時間とが対応付けられていれば、表形式等、他のデータ形式であってもよい。
【００５５】
含水率測定器１２によって測定された含水率に基づいて、決定部１１ａが加熱時間を自動で決定するものとしたが、オペレータが対応情報と測定された含水率とに基づいて加熱時間を決定してもよい。
【００５６】
図３には図示していないが、照射装置１３の下流側に、ＡＬＣパネル１の温度を低下させる除冷室を設けてもよい。
【符号の説明】
【００５７】
１…ＡＬＣパネル（多孔質材料、金属補強多孔質パネル）、１０…乾燥装置、１１…搬送装置、１１ａ…決定部、１２…含水率測定器、１３…照射装置、Ａ…線図。
【図１】
2015168098.tif 000003
【図２】
2015168098.tif 000004
【図３】
2015168098.tif 000005
【図４】
2015168098.tif 000006
【図５】
2015168098.tif 000007